(57)【要約】  本発明は、高吸収体の施与後に導入された親水性繊維を含む、改善された高吸収体を含むテキスタイルに関する。このようにして比較的開放孔状のテキスタイルに高吸収体を付与することができるが、しかしながら付加的に導入された親水性繊維によって、テキスタイルに送り込まれた液体の分配が明らかに改善される。【特許請求の範囲】
【請求項１】
高吸収体の施与後に導入された親水性繊維を含む、高吸収体を含むテキスタイル。
【請求項２】
ウェブである、請求項１記載のテキスタイル。
【請求項３】
ポリエステル繊維ウェブである、請求項１又は２記載のテキスタイル。
【請求項４】
親水性繊維がセルロース繊維である、請求項１から３までのいずれか１項記載のテキスタイル。
【請求項５】
高吸収体が部分中和されたアクリル酸をベースとする架橋したポリマーである、請求項１から４までのいずれか１項記載のテキスタイル。
【請求項６】
以下の工程：
ｉ）テキスタイルにモノマー混合物を施与する工程、
ｉｉ）モノマー混合物を重合して高吸収体にする工程、及び
ｉｉｉ）親水性繊維を導入する工程
を含む、請求項１から５に定義されたテキスタイルの製造法。
【請求項７】
モノマー混合物が、部分中和されたアクリル酸と架橋剤とを含む、請求項６記載の方法。
【請求項８】
アクリル酸が少なくとも２５モル％中和されている、請求項６又は７記載の方法。
【請求項９】
親水性繊維を縮絨又はニードリングによりテキスタイルに導入する、請求項６から８までのいずれか１項記載の方法。
【請求項１０】
吸液のための、請求項１から５までのいずれか１項記載のテキスタイルの使用。
【請求項１１】
調湿のための、請求項１から５までのいずれか１項記載のテキスタイルの使用。
【請求項１２】
請求項１から５までのいずれか１項記載のテキスタイルを少なくとも１つ含む、衛生用品、シートパッド又はマットレス。
【発明の詳細な説明】
【技術分野】
【０００１】
発明の詳細な説明
本発明は、改善された高吸収体を含むテキスタイル、該テキスタイルの製造法並びに調湿のための使用を含む吸水のための該テキスタイルの使用に関する。本発明は特に、液体の分配が改善されている高吸収体を含むテキスタイルに関する。
【０００２】
高吸収体を含むテキスタイルは公知である。そのようなテキスタイルにおいて、高吸収体はテキスタイルの構成要素であり、該構成要素は、例えばテキスタイルに施与された相応するモノマー溶液又はモノマー懸濁液を該テキスタイル上で重合させることによって製造されるか、又は、完成した粉末状もしくは繊維状の高吸収体としてテキスタイル製造の際にテキスタイルに導入される。
【０００３】
高吸収体自体は同様に公知である。この種の材料には、「高膨潤性ポリマー」、「ヒドロゲル」（しばしば乾燥形にも用いられる）、「ヒドロゲル形成性ポリマー」、「吸水性ポリマー」、「吸収性のゲル形成性材料」、「膨潤性樹脂」、「吸水性樹脂」等のような名称も一般に使われている。当該材料は、架橋した親水性ポリマー、殊に（共）重合した親水性モノマーからのポリマー、適したグラフトベース上での１以上の親水性モノマーのグラフト（コ）ポリマー、架橋したセルロース−又はデンプンエーテル、架橋したカルボキシメチルセルロース、部分架橋したポリアルキレンオキシド又は水性液体中で膨潤可能な天然産物、例えばグアール誘導体であり、その際、部分中和されたアクリル酸をベースとする吸水性ポリマーが最も広く普及している。高吸収体の本質的な特性は、その自重の何倍もの水性液体の量を吸収し得る能力であり、該液体は所定の圧力下でも再び放出されない。乾燥した高吸収体は液体を吸収するとゲルに変化し、通常水を吸収すると相応してヒドロゲルに変化する。架橋は、合成高吸収体にとって重要でありかつ通常の純粋な増粘剤との重大な相違点であり、それというのも、架橋によってポリマーは水に不溶となるためである。可溶性物質は、高吸収体として有用でない。高吸収体の格段に重要な使用分野は、体液の吸収である。高吸収体は、例えば、幼児用おむつ、成人用失禁製品又は婦人用衛生用品において用いられる。他の適用分野は、例えば、農業園芸における保水剤として、火災防護のための貯水体として、食品包装における吸液のため、又は極めて一般的には吸湿のための適用である。
【０００４】
高吸収体の従来技術は、例えばモノグラフ"Modern Superabsorbent Polymer Technology", F.L. Buchholz und A.T. Graham, Wiley-VCH, 1998, 第69頁〜第117頁に包括的に記載されている。
【０００５】
ＷＯ０１／５６６２５、ＥＰ−Ａ１１７８１４９及びＵＳ５，９６２，０６８には、吸水性ポリマーを担体材料上に重合させる吸水性テキスタイルの製造法が記載されている。ＷＯ２００６／１０６０９６Ａ１には、少なくとも１の平面状担体材料、少なくとも１の水溶性吸湿性物質、及び該水溶性吸湿性物質の存在で該担体材料上に重合された少なくとも１の高吸収体を含む、調湿テキスタイルが記載されている。ＪＰ−Ａ０５−１０５７０５は担体材料と吸湿性の塩とからなる非潮解性の乾燥剤に関し、その際、吸湿性の塩は高吸収体により担体材料に固定される。ＷＯ２００７／０２３０８５Ａ１は、比較的多量の液体と接触した際に（例えば液体がテキスタイル上にこぼれた際に）不所望な凹凸を生じない調湿テキスタイルを教示している。ＷＯ２００７／０２３０８６Ａ１の調湿テキスタイルは、不所望な剛性を回避するために可塑剤を含有している。
【０００６】
ＷＯ００／６４３１１には、高吸収体が担体材料上に重合されているテキスタイルが開示されている。該テキスタイルは、シートパッドにおける調湿のために使用される。ＷＯ２００４／０６７８２６Ａ１は、多層テキスタイル平面構造物、特に、例えば高吸収体のような機能剤を含有することができかつパッド材料として好適である、片面がステッチボンドされた不織布からなるものを教示している。ＤＥ４００１２０７Ａ１、ＤＥ４０３４９２０Ａ１、ＤＥ４１２７３３７Ａ１、ＤＥ４２０６８９５Ａ１、ＤＥ１９７２６８１０Ｃ１及びＤＥ１９８０９１５６Ａ１は、座席装備品、特に自動車用座席における調湿テキスタイルの使用に関する。
【０００７】
高吸収体を適用する際の恒常的な課題の一つは、吸収すべき液体を、高吸収体の利用可能な量にわたって十分に分配することである。このことは特に、吸収すべき液体が局所的に濃縮され、かつ短時間に比較的多量で導入される衛生用品に当てはまるが、他の適用においても、例えばパッドの空調層上に液体がこぼれた場合にも該当し得る。この場合、局所的にのみ高吸収体が膨潤するとゲル層が生じ、これにより液体のさらなる進入が阻止されてしまい（いわゆる「ゲルブロッキング」）、ゲル粒子間の距離が長すぎると液体が漏出してしまう。従って、衛生用品、より厳密にはその「吸収コア」（しばしば「おむつコア」又は単に「コア」とも称される）には、多くの場合、液体貯蔵体層への均一な分配に役立つ液体分配層が組み込まれる。この貯蔵体層内に、送り込まれた液体を持続的に吸収する高吸収体の全量か又は少なくとも過半量が含まれている。貯蔵体層内での液体輸送に役立てるために、この高吸収体は貯蔵体層内で典型的にはセルロース繊維（「毛羽」）と混合されている。
【０００８】
ＵＳ５，７２８，０８５には、ロール状のパルプをさらに毛羽立たせることなく吸収層として直接使用する衛生用品が記載されている。ＵＳ２００２／０１２３７２８Ａ１は、架橋したセルロース繊維と未架橋のセルロース繊維とが組み合わされている衛生用品のための液体分配層を教示している。
【０００９】
ＷＯ２００５／０９４７４９Ａ２の教示によれば、液体分配の問題は、毛羽が比較的低含分である場合には、それ自体が高い液体移送能力を有し、かつ親水性の樹状ポリマー及び非水溶性ホスフェートと組み合わされている高吸収体を使用することによって解決される。
【００１０】
ＵＳ６，１４０，５５０には、繊維から形成されている比較的開放的な構造物、例えば高吸収体を含む連続気泡ポリウレタンフォームが開示されている。この開放的な構造によって、液体が障害なく進入することができる。この構造物に、他の平面状構造物、例えば親水性繊維からのウェブが積層されていてもよい。ＵＳ５，４５１，４５２では、液体分配のために、フォーム状の高吸収体とテキスタイル層とが組み合わされている。
【００１１】
ＷＯ９５／３５０８１Ａ１の教示によれば、衛生用品において、本質的に繊維ウェブ又はワッディング（しばしば「毛羽」とも称される）及び高吸収体から構成された衛生用品の吸収体に比較的密な材料からのストリップが組み入れられ、それにより、進入する液体がより良好に吸収体内で分配される。ＷＯ０１／２１１２２Ａ１は、毛羽マトリックスにわたって高吸収体が縦帯域で濃縮されて配置されている吸収体を教示している。特に、高吸収体の最初の膨潤後に生じる流路によって液体の分配が促進される。
【００１２】
ＷＯ９７／４０２２３Ａ１には、種々の孔径を有するウェブの製造法が記載されている。このような構造物は比較的良好な液体分配性を示す。
【００１３】
ＷＯ０３／０５３４８３Ａ１は、疎水性材料から仕上げられているが表面上で持続的に親水化されている、衛生用品のためのカバー層を教示している。これにより、該カバー層の下方での吸収体への改善された液体分配が生じる。
【００１４】
ＵＳ２００４／０２５４５５１Ａ１には、液体分配層なしでも間に合い、かつ、毛羽、高吸収体、結合要素（例えば二成分繊維）及び細い中空繊維が組み合わされている、衛生用品のための吸収コアが開示されている。
【００１５】
ＷＯ９４／２４９７５Ａ１は、液体分配を改善するために、コア中で毛羽に加えて細い親水性繊維を使用することを教示している。
【００１６】
高吸収体を含むテキスタイルの場合、付加的な問題が生じる。モノマー混合物をテキスタイルに吹き付け、次いで重合させることによってこのような材料を製造した場合には堅固に付着した高吸収体粒子が生じ、このことは概して望ましい。しかしながら、そのためにはテキスタイルが比較的開放孔状であることが望ましく、それというのも、さもなくば吹き付けられたモノマー混合物がテキスタイルの表面上にのみとどまり、重合後に、高吸収体粒子間にあまり隙間がなく、顕著な「ゲルブロッキング」を示す、比較的硬質の高吸収体表面層が生じてしまうためである。それによってさらにテキスタイルは極めて著しく柔軟性を失い、このことは、例えば衛生用品における貯蔵体層としての、又はパッドにおける調湿層としての適用において望ましくない。しかしながら、極めて開放孔状のテキスタイルを使用した場合には、施与された液体はしばしば不満足に吸収されるに過ぎず、それというのも、開放孔状のテキスタイル自体は液体を不十分にしか中間貯蔵及び分配することができないためである。その場合、施与された液体の顕著な割合がただテキスタイルから漏出してしまう。
【００１７】
従って、改善された高吸収体を含むテキスタイルを見出すことが課題となっている。特に該テキスタイルは、施与された液体を、すでに公知であるテキスタイルよりも良好に自身の中で分配することができ、それによって、含まれる高吸収体に該液体を可能な限り完全に吸収させることができることが望ましい。それに加えて、該テキスタイルが可能な限りほぼその柔軟性を失わず、かつ高吸収体を有利には該テキスタイルに施与できることが望ましい。
【００１８】
それに応じて、高吸収体の施与後に導入された親水性繊維を含む、改善された高吸収体を含むテキスタイルが見出された。
【００１９】
さらに、その製造法並びに適用が見出された。
【００２０】
本発明によるテキスタイル及びその製造法によって、一方では、比較的開放孔状のテキスタイルに高吸収体を付与することができるが、しかしながら付加的に導入された親水性繊維によって液体分配の明らかな改善が達成されることが判明した。
【００２１】
該テキスタイルは、基本的に、高吸収体の施与が可能ないかなる種類のテキスタイルであってもよい。テキスタイルは、柔軟な繊維結合体、特に平面状の柔軟な繊維結合体である。このような繊維結合体は、繊維の他に、繊維間に隙間（しばしば「細孔」とも称される）を有する。本発明の範囲内で、テキスタイルとは、特にテキスタイル半製品及び完成品、例えば、スライバー、繊維ウェブ（即ち、繊維自体の付着によりまとめられた繊維結合体）又は不織布（これは付加的に補強された繊維ウェブである）、フェルト（縮絨フェルト、ニードルフェルト）、織物、ボビネット、ブレード、メリヤス及びニット、スクリム、レース、エンブロイダリー、ステッチボンド物品、タフテッド物品、それらからの混合形並びにそれらから製造されたテキスタイル完成品である。テキスタイル並びに当該技術分野からのその他の関連する概念の基本的な定義は、ＤＩＮ６００００（１６９６年１月）に記載されている。本発明の範囲内では、連続気泡型平面状フォームもテキスタイルのように使用することができ、かつテキスタイルの定義に包含される。特に経済的理由から、適用目的に応じて繊維自体の付着以外の付加的な補強を伴うか又は伴わずに、ここで言及されている適用分野のために、大多数のウェブが使用される。ウェブは、本発明のために本質的に経済的理由から有利なテキスタイルである。従って、本発明の「ウェブ」の表記で以て言及がなされている場合には、この概念はテキスタイルと同義である。ここで言及されている高吸収体を含有するテキスタイルのような材料は、しばしば包括的に「高吸収体ウェブ」又は「高吸収体で被覆されたウェブ」とも称される。
【００２２】
本発明によるテキスタイルは、平面状担体材料としての少なくとも１のテキスタイルと、少なくとも１の高吸収体とを含む。該テキスタイルは、他の成分、特に高吸収体ウェブの成分としてすでに公知であるものを含むことができる。そのような他の成分の例は、吸湿性物質又は可塑剤である。
【００２３】
本発明により好適なウェブには、特にプラスチック繊維からのものが含まれる。プラスチック繊維は、繊維を形成することができ、かつこの繊維からウェブを製造することができるような全てのポリマーから製造することができる。好適なポリマーの例は、ポリオレフィン、例えばポリエチレン、ポリプロピレン等、ポリエステル、例えばポリエチレンテレフタレート等、ポリアミド、例えばポリアミド６、ポリアミド６６、ポリ（イミノカルボキシルペンタメチレン）等、アクリル繊維及び改質セルロース材料、例えば酢酸セルロース及びレーヨン並びにその混合物及びコポリマーである。
【００２４】
プラスチック繊維の製造は、メルトブローにより、スパンボンド法で、押出成形及び延伸により、又は当業者に公知のその他の湿式−、乾式−及び溶融紡糸法により行われてよい。ウェブを形成するプラスチック繊維は、有限の長さを有していてもよいし、本質的に無限であってもよい。プラスチック繊維が例えばメルトブローにより形成される場合、該プラスチック繊維は本質的に無限であり得る（視認可能な端部はわずかである）。繊維を押出成形及び延伸により製造してトウ線又はトウ帯にする場合、これをそのまま使用してもよいし、切断して、例えば長さ約２５ミリメートル〜約７５ミリメートルのスフか、又は長さ約１ミリメートル〜約２５ミリメートルのショートカット繊維にしてもよい。プラスチック繊維は、好適には、顕微鏡により、光学顕微鏡及び校正された対物ミクロメーターを用いて測定された、又は走査型電子顕微鏡写真の測定により決定された、約０．５マイクロメートル〜約５０マイクロメートルの最大横断面を有することができる。
【００２５】
ウェブの製造は、湿式−又は乾式紡糸法により、スパンボンド−又はメルトブロー法で、直接行うことができ、例えば、スフ又はショートカット繊維のカーディング又は空気流中でのウェブ形成（「エアレイド」）により行うことができる。当業者に公知の他のウェブ製造法も、本発明における適用に好適である。ウェブは、引き続き熱的又は機械的に補強されることができる。当業者に公知のウェブの補強方法には、サーマルボンディング、ポイントボンディング、パウダーボンディング、超音波ボンディング、ケミカルボンディング、メカニカルニードリング、ウォータージェットボンディング、ステッチング等が含まれる。
【００２６】
繊維は、均質な繊維又は多成分繊維、特に二成分繊維、例えばシース・コア型繊維又はサイドバイサイド型繊維であってよい。
【００２７】
ウェブは、唯一のタイプのプラスチック繊維からなっていてもよいし、種々のポリマーから形成された種々の繊維長又は繊維直径を有するプラスチック繊維を含有していてもよい。ウェブは、例えば（１）最大横断面直径約２０マイクロメートル及び長さ約３８ミリメートルを有する、ポリエチレンシースとポリプロピレンコアとを有する二成分繊維と、（２）最大横断面直径約２５マイクロメートル及び長さ約３８ミリメートルを有するポリエステル繊維（ポリエチレンテレフタレート）とからの混合物を含有することができる。繊維１及び２は、１：９９〜９９：１の質量比で存在することができる。これらの繊維は、均一に混合されていてもよいし、ウェブの相対する平面状の表面上で富化されて存在していてもよい。
【００２８】
好適なウェブは、一般に、少なくとも１０質量％、有利には少なくとも２０質量％、特に有利には少なくとも２５質量％、極めて特に有利には少なくとも５０質量％がプラスチック繊維からなる。プラスチック繊維の質量割合は１００質量％であってもよい。しかしながらプラスチック繊維の他に、ウェブは、非プラスチック繊維、例えば毛羽パルプ、木綿リンター、木綿等０〜９０質量％を含有してもよい。
【００２９】
一般に、ウェブのプラスチック繊維を形成しているポリマーは、内在的な疎水特性を有する。ここで、水と材料との接触角が９０度を上回る場合、この材料は「疎水性」であると称される。水と材料との接触角が９０度を下回る場合、この材料は「親水性」であると称される。本発明の範囲内では、ポリマー材料が添加剤又は助剤（例えば界面活性剤又は紡糸助剤）の施与なしに疎水性又は親水性である場合に、このポリマー材料を「内在的な」疎水性又は親水性であると見なす。
【００３０】
ウェブは、一般に、少なくとも２０ｇ／ｍ2、有利には少なくとも３０ｇ／ｍ2、特に有利には少なくとも５０ｇ／ｍ2で、かつ一般に多くとも８００ｇ／ｍ2、有利には多くとも４００ｇ／ｍ2、特に有利には多くとも２００ｇ／ｍ2の目付を有する。
【００３１】
ウェブは、典型的には、少なくとも０．００５ｇ／ｃｍ3、有利に少なくとも０．００８ｇ／ｃｍ3、特に有利には少なくとも０．０１ｇ／ｃｍ3で、かつ一般に多くとも０．１２ｇ／ｃｍ3、有利には多くとも０．１ｇ／ｃｍ3、特に有利には多くとも０．０８ｇ／ｃｍ3の密度を有する。
【００３２】
ウェブは付加的に親水性繊維も含有することができる。これは、内在的な親水性材料、例えばセルロース繊維、例えば毛羽パルプ、木綿リンター等、再生セルロース繊維、例えばレーヨン又は特定のナイロンコポリマー、例えばポリ（ペンタメチレンカルボンアミド）−（ポリアミド６）／ポリエチレンオキシドであってよい。この他に、親水性繊維は、疎水性繊維を親水化剤で処理することによっても得ることができる。例えば、親水性繊維はポリオレフィンから製造されることもでき、これは引き続き界面活性剤で被覆され、それにより繊維が親水性となる。疎水性物質からの繊維を親水化するための他の方法は同様に公知であり、かつ本発明の範囲内で好適である。
【００３３】
内在性の親水性繊維、例えば毛羽パルプの製造法は公知であり、再生セルロース繊維、例えばレーヨンの製造法又は疎水性繊維の親水化方法も同様に公知である。親水性繊維が疎水性繊維の親水化により製造される場合には、該繊維は有利には上記範囲内の繊維長並びに直径を有する。親水性繊維が内在的な親水性繊維、例えば毛羽パルプ、レーヨン、木綿、木綿リンター等である場合、該繊維は通常約１．０ミリメートル〜約５０ミリメートルの長さ、及び約０．５マイクロメートル〜約１００マイクロメートルの直径を有する。
【００３４】
ウェブは、唯一のタイプの親水性繊維を含むことができるが、しかしながら、種々の組成、長さ及び直径の親水性繊維を含むこともできる。
【００３５】
特別な一実施態様において、ウェブは乾式由来の（エアレイド）セルロース繊維、例えば毛羽パルプからなる。毛羽パルプ繊維は、その入手が容易であることや、合成繊維に対してコスト上有利であることに基づいて、有利に使用される。このようなウェブは、一般に、少なくとも２０ｇ／ｍ2、有利には少なくとも２５ｇ／ｍ2、特に有利には少なくとも５０ｇ／ｍ2で、かつ一般に多くとも２００ｇ／ｍ2、有利には多くとも１５０ｇ／ｍ2、特に有利には多くとも１２５ｇ／ｍ2の目付を有する。このようなウェブは、一般に、少なくとも０．０４ｇ／ｃｍ3、有利に少なくとも０．０６ｇ／ｃｍ3、特に有利には少なくとも０．０８ｇ／ｃｍ3で、かつ一般に多くとも０．２０ｇ／ｃｍ3、有利には多くとも０．１６ｇ／ｃｍ3、特に有利には多くとも０．１４ｇ／ｃｍ3の密度を有する。
【００３６】
高吸収体ウェブにおいて使用可能なもう１つの担体材料は、座席装備品カバー、マットレスカバー及び自動車用座席カバーにおける複合材料に関して公知でありかつしばしば使用される弾性テキスタイルのうちの一つである。慣用の弾性テキスタイルは、例えば「マルチニット(Mutiknit)」タイプ、「マリワット(Maliwatt)」タイプ、「マリフリース(Malivlies)」タイプ、又は「クニット(Kunit)」タイプの不織布である。このようなウェブは例えばステッチボンドにより製造され、大部分が長手方向に延びている繊維が横方向に部分的に再配向していることを特徴としており、それによってウェブが厚くなり、かつある程度の弾力性又はクッション作用が生じる。
【００３７】
本発明による高吸収体ウェブは、担体材料として使用されるウェブの上か又は中に、高吸収体を含む。該高吸収体は、例えば、ウェブに施与された相応するモノマー溶液又はモノマー懸濁液の重合をウェブ上で行うことによって製造されるか、又は、ウェブの製造を高吸収体粒子の存在で行うことにより、微細な粒状又は繊維状の高吸収体としてウェブ製造の際にウェブに導入される。この場合、公知の全ての高吸収体を使用することができる。ウェブに施与されたモノマー溶液の重合によって、典型的には特に堅固に繊維に付着しかつウェブ中に均一に分配された高吸収体粒子がもたらされる。さらに、この重合は工業的に比較的容易であるため、高吸収体ウェブの有利な製造法である。
【００３８】
この方法において、引き続く重合のためにウェブに施与された（例えば吹き付けられたか又は含浸により施与された）モノマー溶液又はモノマー懸濁液は、典型的には以下のものを含む：
ａ）少なくとも部分的に中和されていてよい、少なくとも１のエチレン性不飽和酸基含有モノマー、
ｂ）少なくとも１の架橋剤、
ｃ）少なくとも１の開始剤、
ｄ）選択的に、ａ）で挙げられたモノマーと共重合可能な１以上のエチレン性不飽和モノマー、
ｅ）選択的に、１以上の水溶性ポリマー、
ｆ）少なくとも１の溶剤；及び
ｇ）選択的に、他の添加剤及び／又は助剤。
【００３９】
モノマーａ）は、好ましくは水溶性であり、即ち２３℃における水中での溶解度は、典型的には少なくとも１ｇ／水  １００ｇ、好ましくは少なくとも５ｇ／水  １００ｇ、特に有利には少なくとも２５ｇ／水  １００ｇ、極めて有利には少なくとも３５ｇ／水  １００ｇである。
【００４０】
好適なモノマーａ）は、例えばエチレン性不飽和カルボン酸、例えばアクリル酸、メタクリル酸及びイタコン酸である。特に有利なモノマーは、アクリル酸及びメタクリル酸である。アクリル酸が極めて特に有利である。
【００４１】
他の好適な他のモノマーａ）は、例えばエチレン性不飽和スルホン酸、例えばスチレンスルホン酸及び２−アクリルアミド−２−メチルプロパンスルホン酸（ＡＭＰＳ）である。
【００４２】
不純物は、重合に重大な影響を与えかねない。それゆえ、使用される原料は、可能な限り高い純度を有していることが望ましい。それゆえ、多くの場合、該モノマーａ）を特別に精製することが好ましい。好適な精製法は、例えばＷＯ２００２／０５５４６９Ａ１、ＷＯ２００３／０７８３７８Ａ１及びＷＯ２００４／０３５５１４Ａ１に記載される。好適なモノマーａ）は、例えばＷＯ２００４／０３５５１４Ａ１によれば、精製されたアクリル酸であって、アクリル酸９９．８４６０質量％、酢酸０．０９５０質量％、水０．０３３２質量％、プロピオン酸０．０２０３質量％、フルフラール０．０００１質量％、無水マレイン酸０．０００１質量％、ジアクリル酸０．０００３質量％及びヒドロキノンモノメチルエーテル０．００５０質量％を有する。
【００４３】
モノマーａ）の全量に対するアクリル酸及び／又はその塩の割合は、有利に少なくとも５０モル％、特に有利に少なくとも９０モル％、とりわけ有利に少なくとも９５モル％である。
【００４４】
通常、モノマーａ）の一部は中和されている。確かに、モノマーを中和されていない状態で重合させ、次いで生じるポリマーゲルを中和することは理論的に可能ではあるが、高吸収体ウェブの場合、この段階での十分に均一的な中和には大抵コストがかかるため、非経済的である。従って有利には、モノマーは部分中和される。これは通常、中和剤を水溶液としてか又は有利には固体としてモノマー又はモノマー溶液に混入させることにより行われる。モノマーの中和度は、一般に少なくとも２５モル％、有利には少なくとも５０モル％、特に有利には少なくとも６０モル％であり、かつ一般には多くとも９５モル％、特に有利には多くとも８０モル％、特に有利には多くとも７５モル％であり、その際、通常の中和剤、有利にはアルカリ金属水酸化物、アルカリ金属酸化物、アルカリ金属炭酸塩又はアルカリ金属炭酸水素塩並びにその混合物を使用することができる。アルカリ金属塩の代わりにアンモニウム塩を使用することもできる。ナトリウム及びカリウムは、アルカリ金属として特に有利であるが、しかしながら、極めて有利なのは、水酸化ナトリウム、炭酸ナトリウム又は炭酸水素ナトリウム並びにこれらの混合物である。
【００４５】
モノマー溶液は、不所望な早期の重合に対する安定剤として、ヒドロキノン半エーテルを、中和されていないモノマーａ）に対してその都度、好ましくは２５０質量ｐｐｍまで、有利には多くとも１３０質量ｐｐｍ、特に有利には多くとも７０質量ｐｐｍ、好ましくは少なくとも１０質量ｐｐｍ、特に好ましくは少なくとも３０質量ｐｐｍ、殊に５０質量ｐｐｍ含有する。例えば、該モノマー溶液の製造のために、相応するヒドロキノン半エーテル含量を有するエチレン性不飽和酸基含有モノマーを使用してよい。この安定剤は、制御されないか又は早められた重合の阻害のみを目的としたものであって、高吸収体への所望の重合の阻害を目的としたものではない場合であっても、時として「重合阻害剤」とも称される。
【００４６】
有利なヒドロキノン半エーテルは、ヒドロキノンモノメチルエーテル（ＭＥＨＱ）及び／又はα−トコフェロール（ビタミンＥ）である。これらの安定剤は、最適な作用のために、溶解した酸素を必要とする。従って、重合前に、不活性化、即ち不活性ガス、好ましくは窒素又は二酸化炭素の貫流によって、モノマー溶液から溶解した酸素を除去することができ、そのようにして、重合に対するモノマーの安定化を容易に低減させることができる。有利には、重合前の該モノマー溶液の酸素含有率は、１質量ｐｐｍ未満に、特に有利には０．５質量ｐｐｍ未満に、極めて有利には０．１質量ｐｐｍ未満に低下される。
【００４７】
好適な架橋剤ｂ）は、架橋に適した基を少なくとも２個有する化合物である。このような基は、例えば、ポリマー鎖にラジカル重合導入可能なエチレン性不飽和基、及び該モノマーａ）の酸基と共有結合を形成し得る官能基である。さらに、該モノマーａ）の少なくとも２個の酸基と配位結合を形成し得る多価金属塩も架橋剤ｂ）として好適である。
【００４８】
架橋剤ｂ）は、有利には、ポリマー網目にラジカル重合導入可能な少なくとも２個の重合可能な基を有する化合物である。好適な架橋剤ｂ）は、例えばエチレングリコールジメタクリレート、ジエチレングリコールジアクリレート、ポリエチレングリコールジアクリレート、アリルメタクリレート、トリメチロールプロパントリアクリレート、トリアリルアミン、テトラアリルアンモニウムクロリド、テトラアリルオキシエタン（例えばＥＰ５３０４３８Ａ１に記載）、ジアクリレート及びトリアクリレート（例えばＥＰ５４７８４７Ａ１、ＥＰ５５９４７６Ａ１、ＥＰ６３２０６８Ａ１、ＷＯ９３／２１２３７Ａ１、ＷＯ２００３／１０４２９９Ａ１、ＷＯ２００３／１０４３００Ａ１、ＷＯ２００３／１０４３０１Ａ１及びＤＥ１０３３１４５０Ａ１に記載）、アクリレート基の他にさらなるエチレン性不飽和基を含有する混合アクリレート（例えばＤＥ１０３３１４５６Ａ１及びＤＥ１０３５５４０１Ａ１に記載）、又は架橋剤混合物（例えばＤＥ１９５４３３６８Ａ１、ＤＥ１９６４６４８４Ａ１、ＷＯ９０／１５８３０Ａ１及びＷＯ２００２／３２９６２Ａ２に記載）である。
【００４９】
有利な架橋剤ｂ）は、ペンタエリトリットトリアリルエーテル、テトラアルコキシエタン、メチレンビス−メタクリルアミド、１５箇所エトキシ化されたトリメチロールプロパントリアクリレート、ポリエチレングリコールジアクリレート、トリメチロールプロパントリアクリレート及びトリアリルアミンである。
【００５０】
極めて特に有利な架橋剤ｂ）は、例えばＷＯ２００３／１０４３０１Ａ１に記載されているような、複数箇所エトキシ化及び／又はプロポキシ化されたグリセリンをアクリル酸又はメタクリル酸でエステル化し、ジアクリレート又はトリアクリレートとしたものである。３〜１０箇所エトキシ化されたグリセリンのジアクリレート及び／又はトリアクリレートが特に有利である。１〜５箇所エトキシ化及び／又はプロポキシ化されたグリセリンのジアクリレート又はトリアクリレートが、極めて特に有利である。最も有利なのは、３〜５箇所エトキシ化及び／又はプロポキシ化されたグリセリンのトリアクリレート、殊に３箇所エトキシ化されたグリセリンのトリアクリレートである。
【００５１】
架橋剤ｂ）の量は、モノマーａ）に対してその都度、一般に０．０５〜１．５質量％、特に有利には０．１〜１質量％、極めて特に有利には０．３〜０．６質量％である。
【００５２】
開始剤ｃ）として、重合条件下にラジカルを形成する全ての化合物、例えば熱開始剤、レドックス開始剤又は光開始剤を使用することができる。好適なレドックス開始剤は、ペルオキソ二硫酸ナトリウム／アスコルビン酸、過酸化水素／アスコルビン酸、ペルオキソ二硫酸ナトリウム／亜硫酸水素ナトリウム及び過酸化水素／亜硫酸水素ナトリウムである。しばしば、熱開始剤とレドックス開始剤とからの混合物、例えばペルオキソ二硫酸ナトリウム／過酸化水素／アスコルビン酸が使用される。しかしながら還元性成分として有利には、２−ヒドロキシ−２−スルフィナト酢酸のナトリウム塩と、２−ヒドロキシ−２−スルホナト酢酸の二ナトリウム塩と、亜硫酸水素ナトリウムとからの混合物が使用される。このような混合物は、Brueggolite(R) FF6及びBrueggolite(R)FF7(Brueggemann Chemicals;独国ハイルボロン在)として入手可能である。しかしながら、高吸収体ウェブを製造する際にはしばしば光重合も行われ、この場合には好適な光開始剤が使用される。有利な開始剤には、水溶性アゾ化合物、例えば２，２’−アゾビス（２−（２−イミダゾール−２−イル））プロパンジヒドロクロリド及び２，２’−アゾビス（アミジノ）プロパンジヒドロクロリド、水溶性ベンゾフェノン、例えば４−ベンゾイル−Ｎ，Ｎ，Ｎ−トリメチルベンゼン−メタンアミニウムクロリド、２−ヒドロキシ−３−（４−ベンゾイルフェノキシ）−３−Ｎ，Ｎ，Ｎ−トリメチル−１−プロパン−アミニウムクロリド一水和物、２−ヒドロキシ−３−（３，４−ジメチル−９−オキソ−９Ｈ−チオアキサントン−２−イルオキシ）−Ｎ，Ｎ，Ｎ−トリメチル−１−プロパンアミニウムクロリド、２−ヒドロキシ−１−［４−（ヒドロキシエトキシ）−フェニル］−２−メチル−１−プロパノン、２−ヒドロキシ−２−メチル−１−フェニルプロパン−１−オン及び４−ベンゾイル−Ｎ，Ｎ−ジメチル−Ｎ−［２−（１−オキソ−２−プロペニル）オキシ］エチルベンゼンメタンアミニウムクロリドが含まれる。特に有利な開始剤の組合せは、アゾ開始剤及び２−ヒドロキシ−１−［４−（ヒドロキシエトキシ）フェニル］−２−メチル−１−プロパノンを含む。
【００５３】
モノマー溶液又はモノマー懸濁液は、該モノマー溶液又はモノマー懸濁液中に含まれる高吸収体を形成するモノマーを完全に重合させるのに十分な量の１以上の開始剤を含有する。典型的に、開始剤量はモノマーａ）の質量に対して０．０１〜５．０質量％の範囲内、有利には０．２〜２．０質量％の範囲内である。
【００５４】
エチレン性不飽和酸基含有モノマーａ）と共重合可能なエチレン性不飽和モノマーｄ）は、例えば、アクリルアミド、メタクリルアミド、ヒドロキシエチルアクリレート、ヒドロキシエチルメタクリレート、ジメチルアミノエチルメタクリレート、ジメチルアミノエチルアクリレート、ジメチルアミノプロピルアクリレート、ジエチルアミノプロピルアクリレート、ジメチルアミノエチルメタクリレート、ジエチルアミノエチルメタクリレートである。
【００５５】
水溶性ポリマーｅ）として、ポリビニルアルコール、ポリビニルピロリドン、デンプン、デンプン誘導体、改質セルロース、例えばメチルセルロース又はヒドロキシエチルセルロース、ゼラチン、ポリグリコール又はポリアクリル酸、好ましくはデンプン、デンプン誘導体及び改質セルロースを使用することができる。
【００５６】
モノマー溶液は、通常は溶剤又は懸濁剤ｆ）を含有する。大抵は、溶液か、又は比較的少ない割合の不溶性成分含有懸濁液（例えば過飽和溶液）で処理されるため、以下では簡略化のために溶液についてのみ述べる。ウェブへのモノマー溶液の十分な施与が可能な全ての溶剤又は溶剤混合物を使用することができる。大抵、有利には水が使用される。モノマー溶液の水含分は、一般に少なくとも４０質量％、有利には少なくとも４５質量％、特に有利には少なくとも５０質量％で、かつ一般には多くとも７５質量％、有利には多くとも７０質量％、特に有利には多くとも６５質量％である。モノマー溶液がウェブへの吹き付けにより施与される場合には、水の量は、十分に吹き付け可能な溶液が得られるように調節される。選択的に、これを増粘剤の使用により達成することもできる。一般に、吹き付け溶液の粘度は、それぞれブルックフィールド粘度計で測定して、少なくとも２０センチポイズ、有利には少なくとも３０センチポイズ、特に有利には少なくとも４０センチポイズで、かつ一般に多くとも４００センチポイズ、有利には多くとも１５０センチポイズ、特に有利には多くとも１００センチポイズに調節される。水含分が増加するにつれて引き続く乾燥時のエネルギーコストが増大し、水含分が低下するにつれて重合熱を不十分にしか除去できなくなる。
【００５７】
モノマー溶液は、選択的に他の添加剤又は助剤を含有する。そのような添加剤又は助剤の例は、吸湿性物質、特に、例えばＷＯ２００６／１０６０９６Ａ１又はＪＰ０５／１０５７０５Ａに記載されているような塩化ナトリウム、ＷＯ２００７／０２３０８５Ａ１に記載されているような可塑剤、増粘剤又はそのようなものとして作用する物質、例えばＷＯ０１／５６６２５Ａ２に記載されているような微細粒状高吸収体である。
【００５８】
モノマー溶液を製造する際に、モノマー溶液の成分を添加する順序自体は特に重要ではないが、しかしながら安全工学的理由から、開始剤を最後に添加することが有利である。
【００５９】
高吸収体ウェブの製造の際、まずモノマー溶液が担体材料として使用されるウェブに施与される。容易な施与法は、ウェブへのモノマー溶液の吹き付け又は滴下、又は、容易にはウェブをパッダー又は所定量の液体をテキスタイル布地に施与できる同等の装置内でモノマー溶液に通すことによる、ウェブへのモノマー溶液の含浸である。
【００６０】
モノマー溶液は、典型的には、完成した高吸収体の含分が引き続く乾燥後に、一般に少なくとも２０ｇ／ｍ2、有利には少なくとも４０ｇ／ｍ2、特に有利には少なくとも４０ｇ／ｍ2で、かつ一般に多くとも７００ｇ／ｍ2、有利には多くとも５００ｇ／ｍ2、特に有利には多くとも４００ｇ／ｍ2に達するような量で施与される。
【００６１】
有利に吹き付けが行われる。吹き付けは、慣用の全ての吹き付け装置を用いて、例えばノズルにより行われてよい。一流体ノズルのみならず、モノマー溶液がガスにより噴霧される二流体ノズルも使用可能である。ガスとして、空気又は不活性ガス、例えば窒素、アルゴン又はヘリウムを使用することができる。空気、窒素又は窒素・空気混合物を使用するのが有利である。不活性ガス、例えば窒素の使用は、モノマー溶液からの酸素の除去が促進され、それにより安定剤、例えばＭＥＨＱの重合阻害作用が低減されるという利点を有する。
【００６２】
モノマー溶液がウェブに施与された後、このウェブは、モノマーが重合する条件下に置かれる。モノマー溶液中に含まれる開始剤に応じて、この条件には例えば、モノマー溶液と衝突したウェブに対する、熱、紫外線、電子線又はその組合せの作用が含まれる。例えば、モノマー溶液と衝突したウェブが、搬送ベルト上で照射−又は加熱区間に通されることによって、重合がバッチ式か又は連続的に行われることができる。
【００６３】
重合が熱的に開始される場合には、反応装置は特別な制限を受けない。重合がバッチ式で実施される場合には、ウェブに施与されたモノマー溶液は、炉中、空気又は不活性雰囲気中で、又は真空中で重合されることができる。連続的に実施される場合には、ウェブは乾燥機、例えば赤外線乾燥機、通気乾燥機等に通される。重合温度は、基材の厚さ、モノマー濃度、及び、モノマー溶液中で使用されている熱的開始剤の種類及び量に応じて、個々のケースで許容可能な残留モノマー濃度を除いて完全な重合が達成されるように選択される。熱重合は、典型的には２０℃〜１５０℃、有利には４０℃〜１００℃の温度範囲内で行われる。重合時間は重合温度に依存するが、典型的には数秒〜２時間の範囲内、有利には数秒〜１０分の範囲内である。
【００６４】
重合が紫外線照射により開始される場合には、通常は慣用のＵＶランプを用いて照射される。照射条件、例えば照射強度及び照射時間は、使用される繊維基材のタイプ、基材上に施与されるモノマー量、開始剤量及び開始剤種類に依存し、当業界で慣例の通りに選択される。典型的に、照射はＵＶランプの使用下に、１００〜７００ワット／インチの範囲内、有利には４００〜６００ワット／インチの範囲内の強度で、ＵＶランプと基材との間隔２〜３０センチメートルで、０．１秒〜１０分の期間にわたって行われる。紫外線の照射は、真空中で、不活性ガス、例えば窒素、アルゴン、ヘリウム等の存在下に、又は空気中で行われてよい。照射温度は重要でなく、その際、吹き付けが行われたウェブに対する満足のいく結果を伴う照射は、大抵は室温で実施することができる。
【００６５】
電子線による重合の開始には、例えば市販の電子線加速器、例えばElectrocurtain(R) C B 175(Energy Sciences, Inc., 米国ウィルミントン在)が好適である。１５０〜３００キロボルトの範囲内で作動する加速器を使用することができる。そのような装置の典型的に１〜１０ミリアンペアの範囲内にあるビーム電流を、電離放射線の所望の線量に調節することができる。電離放射線のそれぞれの線量は多少変動し、例えば、架橋作用を有するモノマーが存在するか又は不在であるか、ポリマーの所望の重合度、所望の架橋度等といったファクターに依存する。通常、モノマー溶液と衝突したウェブに、約１〜１６メガラド、有利には２〜８メガラドの線量で照射するのが望ましい。特に低線量を適用する場合には、例えばウェブへの施与の前に溶液に窒素を通してバブリングさせることによって、モノマー溶液から酸素を除去することが望ましい。線量は有利に、繊維の崩壊が生じないように選択される。
【００６６】
重合後に、高吸収体ウェブは、通常、例えば循環空気炉中での乾燥、温風乾燥機の通過、赤外線ランプで照射された区間の通過、又は布地ウェブを乾燥させるための他の好適かつ公知の措置及び装置により乾燥される。高吸収体の所望の湿分が達成されるまでの間、乾燥が行われる。
【００６７】
担体材料として使用されるウェブの片面又は両面に、モノマー溶液を衝突させかつ照射することができる。
【００６８】
所望であれば、高吸収体ウェブは後処理されてよい。考えられる後処理の例は、可塑剤、界面活性剤、その他のテキスタイル助剤の施与、所望の調湿、又は高吸収体粒子の表面後架橋（また、しばしば「後架橋」のみ）である。これらの措置を組み合わせることもできる。
【００６９】
好適な表面後架橋剤は、ポリマー粒子の少なくとも２個のカルボキシレート基と共有結合を形成し得る基を含有する化合物である。好適な化合物は、例えば多官能性アミン、多官能性アミドアミン、多官能性エポキシド（例えばＥＰ８３０２２Ａ２、ＥＰ５４３３０３Ａ１及びＥＰ９３７７３６Ａ２に記載）、二官能性又は多官能性のアルコール（例えばＤＥ３３１４０１９Ａ１、ＤＥ３５２３６１７Ａ１及びＥＰ４５０９２２Ａ２に記載）、又はβ−ヒドロキシアルキルアミド（例えばＤＥ１０２０４９３８Ａ１及びＵＳ６，２３９，２３０に記載）である。さらに、ＤＥ４０２０７８０Ｃ１には環状カーボネートが、ＤＥ１９８０７５０２Ａ１には２−オキサゾリドン及びその誘導体、例えば２−ヒドロキシエチル−２−オキサゾリドンが、ＤＥ１９８０７９９２Ｃ１にはビス−及びポリ−２−オキサゾリジノンが、ＤＥ１９８５４５７３Ａ１には２−オキソテトラヒドロ−１，３−オキサジン及びその誘導体が、ＤＥ１９８５４５７４Ａ１にはＮ−アシル−２−オキサゾリドンが、ＤＥ１０２０４９３７Ａ１には環状尿素が、ＤＥ１０３３４５８４Ａ１には二環状アミドアセタールが、ＥＰ１１９９３２７Ａ２にはオキセタン及び環状尿素が、またＷＯ２００３／３１４８２Ａ１にはモルホリン−２，３−ジオン及びその誘導体が、好適な後架橋剤として記載されている。有利な後架橋剤は、エチレンカーボネート、エチレングリコールジグリシジルエーテル、ポリアミドとエピクロロヒドリンとの反応生成物、及びプロピレングリコールと１，４−ブタンジオールとからの混合物である。
【００７０】
極めて特に有利な後架橋剤は、２−ヒドロキシエチルオキサゾリジン−２−オン、オキサゾリジン−２−オン及び１，３−プロパンジオールである。さらに、ＤＥ３７１３６０１Ａ１に記載されているような、付加的な重合可能なエチレン性不飽和基を含有する後架橋剤も使用することができる。
【００７１】
後架橋が行われる場合には、後架橋剤の量は一般に、ウェブ中の高吸収体量に対してそれぞれ０．００１〜２質量％、有利には０．０２〜１質量％、特に有利には０．０５〜０．２質量％である。
【００７２】
本発明のもう１つの実施態様において、後架橋の前、間又は後に、後架橋剤に加えてさらに、又は後架橋剤として、多価カチオンが粒子表面に施与される。本発明による方法において使用することができる多価カチオンは、例えば二価のカチオン、例えば亜鉛、マグネシウム、カルシウム、鉄及びストロンチウムのカチオン、三価のカチオン、例えばアルミニウム、鉄、クロム、希土類及びマンガンのカチオン、四価のカチオン、例えばチタン及びジルコニウムのカチオンである。対イオンとして、塩化物イオン、臭化物イオン、硫酸イオン、硫酸水素イオン、炭酸イオン、炭酸水素イオン、硝酸イオン、リン酸イオン、リン酸水素イオン、リン酸二水素イオン及びカルボン酸イオン、例えば酢酸イオン及び乳酸イオンが可能である。硫酸アルミニウムが有利である。金属塩以外に、多価カチオンとしてポリアミンも使用することができる。
【００７３】
多価カチオンの使用量は、ポリマー粒子に対してその都度、例えば０．００１〜１．５質量％、好ましくは０．００５〜１質量％、特に好ましくは０．０２〜０．８質量％である。
【００７４】
後架橋は、通常は、乾燥された高吸収体ウェブに後架橋剤の溶液を吹き付けるというようにして行われる。この吹き付けに引続き乾燥が行われ、その際、後架橋反応は乾燥前にも乾燥中にも生じうる。吹き付け（原則的には、含浸による施与も可能である）及び乾燥は、上でモノマー溶液の重合について記載された通りに行われる。
【００７５】
後架橋剤は、典型的には水溶液として使用される。非水性溶剤の含分もしくは全溶剤量により、高吸収体粒子への後架橋剤の侵入深さを調整することができる。溶剤として専ら水のみが用いられる場合には、有利には界面活性剤が添加される。それによって湿潤挙動が改善され、かつ凝塊形成傾向が低減される。しかしながら好ましくは、溶剤混合物、例えばイソプロパノール／水、１，３−プロパンジオール／水及びプロピレングリコール／水が使用され、その際、この混合質量比は好ましくは２０：８０〜４０：６０である。
【００７６】
高吸収体が施与された後、そのようにして製造された高吸収体ウェブに親水性繊維が導入される。親水性のものも含め、高吸収体が施与される際にすでにウェブの構成要素であった繊維とは対照的に、後から導入されるこの繊維は高吸収体粒子を有していない。この繊維は最終的に、液体の中間貯蔵及び分配を改善するために、もとの高吸収体ウェブの比較的大きな細孔を塞ぐのに役立つ。
【００７７】
親水性繊維として、上記の全ての内在的な親水性繊維か、又は、すでにウェブのもとの成分であってもよい繊維を付加的な措置により親水化したものを使用することができる。
【００７８】
本発明により使用可能な、内在的な親水性繊維材料又は場合により親水化された繊維材料の例は、単一成分繊維、例えば、ポリエチレン、ポリプロピレン、ナイロン６、ナイロン６６、ナイロン１２、コポリアミド、ポリエステル、例えばポリエチレン−テレフタレート（「ＰＥＴ」）、ポリエチレン−テレフタレート−コポリマーからの繊維又はこれらからの混合物、又は、二成分繊維、例えばポリプロピレン／ポリエチレン−テレフタレート、ポリエチレン／ＰＥＴ、ポリプロピレン／ナイロン６；ナイロン６／ＰＥＴ、ポリトリメチレン−テレフタレート；ポリエチレン−テレフタレート、ポリテトラメチレン−テレフタレート；コポリエステル／ＰＥＴ、コポリエステル／ナイロン６、コポリエステル／ナイロン６６、ポリ−４−メチル−１−ペンテン／ＰＥＴ、ポリ−４−メチル−１−ペンテン／ナイロン６、ポリ−４−メチル−１−ペンテン／ナイロン６；ポリ−４−メチル−１−ペンテン／ナイロン６６；ＰＥＴ／ポリエチレン−ナフタレート（ＰＥＮ）、ナイロン６６／ポリ−１，４−シクロヘキサン−ジメチル（ＰＣＴ）、ポリプロピレン／ポリブチレン−テレフタレート（ＰＢＩ）；ナイロン６／コポリアミド、ポリ乳酸／ポリスチレン、ポリウレタン／アセタール又は可溶性コポリエステル／ポリエチレンからの繊維である。
【００７９】
好適な繊維材料の他の例は、セルロース及びセルロース誘導体、例えば木材又は木綿から得られたセルロース、パルプ、酢酸セルロース、木繊維、ポリビニルアルコール−又はポリアクリレートである。
【００８０】
有利には、セルロース繊維又はポリエステル繊維が使用される。
【００８１】
親水性繊維は、通常、約１．０ミリメートル〜約５０ミリメートルの長さ、及び約０．５マイクロメートル〜約１００マイクロメートルの直径を有する。
【００８２】
繊維をウェブに導入するための全ての公知の方法を用いて、親水性繊維を高吸収体ウェブに導入することができる。このような方法は、特にフェルト製造から公知である。極めて単純な方法の一つは散布された繊維の縮絨であり、もう１つの方法は、高吸収体ウェブと散布された親水性繊維とのニードリングである。これをウェブの片面で行うことができるが、しかしながら両面で行うこともできる。
【００８３】
本発明によるテキスタイルは、さらに公知の全ての措置により後処理されてよい。特に調湿のために使用する場合には、該テキスタイルに表材を積層することができ、かつ、該テキスタイルは表材及び高吸収体ウェブの他に更なる層を含んでもよい。これらは使用目的に応じて選択される。考えられる他の層についての例は、例えば、合皮表材、スペーサー編物及びフレームラミネート加工されたフォームの下方のテクスチャー付与層、裏面テキスタイル保護−又は補強層、又は、水不透過性裏面層である。
【００８４】
本発明によるテキスタイルは、特に、例えば衛生用品における吸液に好適であるが、しかしながら、特にマットレス及びシートパッドにおける、例えば座席装備品又は自動車用座席における、並びにその他の室内化粧張り又はフットマットにおける調湿にも好適である。少なくとも１の本発明によるテキスタイルを含む衛生用品、シートパッド又はマットレスは、卓越した吸湿性及び調湿性を示す。
【国際調査報告】
2013510245.tif 000002
2013510245.tif 000003
2013510245.tif 000004
2013510245.tif 000005
2013510245.tif 000006
2013510245.tif 000007
2013510245.tif 000008
2013510245.tif 000009